(57)【特許請求の範囲】
【請求項１】
上下のキャビティ面の少なくともいずれか一方に所定模様を形成する凹凸部が刻設される金型にて素地を圧縮成形し、前記凹凸部によって成形面に肉厚差を生じさせて厚肉部と薄肉部とを形成するとともに前記凹凸部に対応する凹凸面を成形し、前記厚肉部の前記凹凸面と対向する側の表面に溜まり部を形成する工程と、
前記凹凸面と対向する側の表面にグレーズコーティング層を成形する工程と、
を含むことを特徴とする熱硬化性樹脂成形品の製造方法。
【請求項２】
上下のキャビティ面の少なくともいずれか一方に表示凹凸部が刻設される前記金型にて、前記表示凹凸部によって成形面に肉厚差を生じさせて表示厚肉部と表示薄肉部とを形成するとともに前記表示凹凸部に対応する表示凹凸面を成形し、前記表示厚肉部の前記表示凹凸面と対向する側の表面に表示溜まり部を形成する工程と、
を含む請求項１に記載の熱硬化性樹脂成形品の製造方法。
【請求項３】
前記表示溜まり部は、容量の目安として利用可能な表示とされる請求項２に記載の熱硬化性樹脂成形品の製造方法。
【請求項４】
前記凹凸面の表面に素地を圧縮成形し、前記凹凸面を覆設する工程と、
を含む請求項１から請求項３のいずれか１項に記載の熱硬化性樹脂成形品の製造方法。
【請求項５】
内側面又は外側面の少なくともいずれか一方面側に、一方から他方へ向けて漸深する溜まり部を有する成形面と、
前記溜まり部が形成される一方面側に、前記溜まり部によりグレーズ材料が多く流れ込む厚膜部と、前記厚膜部より厚さの薄い薄膜部とから構成されるグレーズコーティング層と、
前記成形面の少なくともいずれか一方の所定位置に前記厚膜部と前記薄膜部とから形成される表示部と、
を備えることを特徴とする熱硬化性樹脂成形品。
【請求項６】
内側面又は外側面の少なくともいずれか一方面側に、一方から他方へ向けて漸深する溜まり部を有する成形面と、
前記溜まり部が形成される一方面側に、前記溜まり部によりグレーズ材料が多く流れ込む厚膜部と、前記厚膜部より厚さの薄い薄膜部とから構成されるグレーズコーティング層と、
前記グレーズコーティング層と対向する側の表面に形成される覆設部と、
を備えることを特徴とする熱硬化性樹脂成形品。
【請求項７】
内側面又は外側面の少なくともいずれか一方面側に、一方から他方へ向けて漸深する溜まり部を有する成形面と、
前記溜まり部が形成される一方面側に、前記溜まり部によりグレーズ材料が多く流れ込む厚膜部と、前記厚膜部より厚さの薄い薄膜部とから構成されるグレーズコーティング層と、
前記成形面の少なくともいずれか一方の所定位置に前記厚膜部と前記薄膜部とから形成される表示部と、
前記グレーズコーティング層と対向する側の表面に形成される覆設部と、
を備えることを特徴とする熱硬化性樹脂成形品。
【発明の詳細な説明】
【技術分野】
【０００１】
本発明は、内側面又は外側面の少なくともいずれか一方に濃淡を有する成形面が成形される熱硬化性樹脂成形品の製造方法及び熱硬化性樹脂成形品に関するものである。
【背景技術】
【０００２】
従来より、成形材料色と半透明のグレーズ材料色との組み合わせにより、被膜表面に色彩の濃淡を生じさせて、成形面を立体的に成形する熱硬化性樹脂成形品の製造方法が公知である。
【０００３】
このような製造方法として、例えば、一対の金型の少なくとも一方に凹凸成形面を成形し、当該金型内部に合成樹脂材料を投入して半固形状態を成形するとともに、当該半固形状態の成形材料の表面に異なる色彩を有する半透明のグレーズ材料を投入し、グレーズコーティング層の厚みが部分的に薄く又は厚くなるように、成形材料の凹凸成形面の凹凸部にそのグレーズ材料を融着させ、不均一な厚みのグレーズコーティング層を有する食器を成形する熱硬化性樹脂成形品の製造方法が公知である（特許文献１参照）。
【先行技術文献】
【特許文献】
【０００４】
【特許文献１】特許昭５３−４６２１６号公報
【発明の概要】
【発明が解決しようとする課題】
【０００５】
しかしながら、特許文献１の構造では、成形材料の凹凸成形面に不均一な厚みのグレーズコーティング層用隙間を形成する変位可能な金型又は置換可能な平滑成形面を有する金型が必要であるため、金型に要する費用が増大するとともに、生産性の低下に伴う製造コストの増大が懸念されるものであった。
【０００６】
また、成形材料の凹凸成形面の凹凸部にグレーズ材料を融着させて成形することから、凹凸部を構成する窪溝と突起によって、比較的明瞭な模様が形成されるものであるが、色彩を連続的に緩やかに変化させる、いわゆるグラデーション模様を形成するためには、当該凹凸部の微調整に困難性を有するものであった。
【０００７】
そこで、本発明はこのような問題点を解決するものであって、製造コストの低減を図り、内側面又は外側面の少なくともいずれか一方の成形面に濃淡を有するグレーズコーティング層を成形する熱硬化性樹脂成形品の製造方法及び熱硬化性樹脂成形品を提供することを課題とする。
【課題を解決するための手段】
【０００８】
前記問題点を解決するために、本発明の請求項１に記載の熱硬化性樹脂成形品の製造方法は、上下のキャビティ面の少なくともいずれか一方に所定模様を形成する凹凸部が刻設される金型にて素地を圧縮成形し、前記凹凸部によって成形面に肉厚差を生じさせて厚肉部と薄肉部とを形成するとともに前記凹凸部に対応する凹凸面を成形し、前記厚肉部の前記凹凸面と対向する側の表面に溜まり部を形成する工程と、前記凹凸面と対向する側の表面にグレーズコーティング層を成形する工程とを含むことを特徴とするものである。
【０００９】
また、本発明の請求項２に記載の熱硬化性樹脂成形品の製造方法は、請求項１に記載の熱硬化性樹脂成形品の製造方法において、上下のキャビティ面の少なくともいずれか一方に表示凹凸部が刻設される前記金型にて、前記表示凹凸部によって成形面に肉厚差を生じさせて表示厚肉部と表示薄肉部とを形成するとともに前記表示凹凸部に対応する表示凹凸面を成形し、前記表示厚肉部の前記表示凹凸面と対向する側の表面に表示溜まり部を形成する工程とを含むものである。
【００１０】
また、本発明の請求項３に記載の熱硬化性樹脂成形品の製造方法は、請求項２に記載の熱硬化性樹脂成形品の製造方法において、前記表示溜まり部は、容量の目安として利用可能な表示とされるものである。
【００１１】
また、本発明の請求項４に記載の熱硬化性樹脂成形品の製造方法は、請求項１から請求項３のいずれか１項に記載の熱硬化性樹脂成形品の製造方法において、前記凹凸面の表面に素地を圧縮成形し、前記凹凸面を覆設する工程とを含むものである。
【００１２】
また、本発明の請求項５に記載の熱硬化性樹脂成形品は、内側面又は外側面の少なくともいずれか一方面側に、一方から他方へ向けて漸深する溜まり部を有する成形面と、前記溜まり部が形成される一方面側に、前記溜まり部によりグレーズ材料が多く流れ込む厚膜部と、前記厚膜部より厚さの薄い薄膜部とから構成されるグレーズコーティング層と、前記成形面の少なくともいずれか一方の所定位置に前記厚膜部と前記薄膜部とから形成される表示部とを備えることを特徴とするものである。
【００１３】
また、本発明の請求項６に記載の熱硬化性樹脂成形品は、内側面又は外側面の少なくともいずれか一方面側に、一方から他方へ向けて漸深する溜まり部を有する成形面と、前記溜まり部が形成される一方面側に、前記溜まり部によりグレーズ材料が多く流れ込む厚膜部と、前記厚膜部より厚さの薄い薄膜部とから構成されるグレーズコーティング層と、前記グレーズコーティング層と対向する側の表面に形成される覆設部とを備えることを特徴とするものである。
【００１４】
また、本発明の請求項７に記載の熱硬化性樹脂成形品は、内側面又は外側面の少なくともいずれか一方面側に、一方から他方へ向けて漸深する溜まり部を有する成形面と、前記溜まり部が形成される一方面側に、前記溜まり部によりグレーズ材料が多く流れ込む厚膜部と、前記厚膜部より厚さの薄い薄膜部とから構成されるグレーズコーティング層と、前記成形面の少なくともいずれか一方の所定位置に前記厚膜部と前記薄膜部とから形成される表示部と、前記グレーズコーティング層と対向する側の表面に形成される覆設部とを備えることを特徴とするものである。
【発明の効果】
【００１５】
本発明の熱硬化性樹脂成形品の製造方法及び熱硬化性樹脂成形品では、製造コストの低減を図り、内側面又は外側面の少なくともいずれか一方の成形面に濃淡を有するグレーズコーティング層を成形することができる。
【図面の簡単な説明】
【００１６】
【図１】本発明の実施例における熱硬化性樹脂成形品の斜視図である。
【図２】本発明の実施例における熱硬化性樹脂成形品の製造方法の工程図である。
【図３】本発明の実施例における図２（ｂ）とその一部拡大図である。
【図４】本発明の実施例における図２（ｄ）とその一部拡大図である。
【図５】本発明の実施例における図１の成形品に追加成形を行う際の工程図である。
【発明を実施するための形態】
【００１７】
以下、本発明の実施の形態における熱硬化性樹脂成形品の製造方法を図面に基づいて説明する。当該製造方法は、上下のキャビティ面の少なくともいずれか一方に所定模様を形成する凹凸部が刻設される金型にて、圧縮成形法により半成形品を成形し、当該凹凸部によって半成形品の成形面に肉厚差を生じさせて厚肉部と薄肉部とを形成するとともに凹凸部に対応する凹凸面を成形し、厚肉部の凹凸面と対向する側の表面に溜まり部を形成する工程と、凹凸面と対向する側の表面にグレーズコーティング層を成形する工程とを含んで熱硬化性樹脂成形品を成形するものである。これにより、図１に示すように、熱硬化性樹脂成形品の少なくともいずれか一方の成形面に濃淡を有するグレーズコーティング層を成形することができる。当該熱硬化性樹脂成形品は、お皿、お盆、コップ、湯呑み、小鉢、お椀等の各種食器とされる。
【実施例】
【００１８】
本発明の実施例に係る圧縮成形機に使用される金型は、図２に示すように、下金型１０と、これに対応する上金型２０とからなる。具体的には、圧縮成形機に設けられた上側の盤体に上金型２０が設置されており、この上側の盤体を可動させることで下金型１０に対して型開閉可能となるよう構成される。また、圧縮成形機は、これに限られることなく、下金型１０が設置される下側の盤体を可動させることで、上金型２０に対して型開閉可能となるよう構成することができるのは、勿論である。
【００１９】
また、下金型１０と上金型２０の少なくともいずれか一方のキャビティ面１１、２１には、グレーズコーティング層Ｇの濃淡を形成するための凹凸部１５が刻設される。当該凹凸部１５は、キャビティ面１１、２１に対して所定模様となるよう形成されており、所定深さを有する線状溝、湾曲面等から構成される。当該凹凸部１５は、例えば、円形、楕円、四角形、多角形、波形、渦巻き、植物、花等の模様を適宜選択し、又はこれらを組み合わせて形成することができる。
【００２０】
なお、金型の開閉装置、金型の加熱及び加圧装置等については、従来の圧縮成形機に使用されるものと同様である。
【００２１】
本実施例においては、金型は、図２に示すように、下方に凹む略凹状の下金型キャビティ面１１を有する下金型１０と、下方に突出する略凸状の上金型キャビティ面２１を有する上金型２０とから構成される。具体的には、下金型１０は、下方に凹む略凹状の下金型キャビティ面１１と、金型断面におけるキャビティの最も外側に位置する部分、又はその近傍から外側に向けて略水平に延びる下金型パーティング面１２と、これに連設して外側上方に向けて傾斜する下金型テーパー面１３と、さらに外側に向けて略水平に延びる下金型基面１４とを有してなる。
【００２２】
また、下金型キャビティ面１１には、図２及び図３に示すように、上金型２０との１次成形により得られる半成形品Ｓ１の成形面に肉厚差を生じさせて凹凸面Ｓ２を成形するための凹凸部１５が刻設される。これにより、半成形品Ｓ１の一方に凹凸面Ｓ２を成形することで、成形面に対して厚肉部Ｓ３と薄肉部Ｓ４を形成することができる。そして、これらの収縮量を相違させることで厚肉部Ｓ３に溜まり部Ｓ５を形成して、後述するグレーズコーティング層Ｇの濃淡を形成することができる。当該凹凸部１５は、下金型キャビティ面１１の略中央部から縁部にかけて同心円状の円形模様が所定間隔を有して刻設される。また、夫々の凹凸部１５は、角部が形成されないよう、湾曲面から形成される。
【００２３】
また、上金型２０は、図２に示すように、下方に突出する略凸状の上金型キャビティ面２１と、金型断面におけるキャビティの最も外側に位置する部分、又はその近傍から外側に向けて略水平に延びる上金型パーティング面２２と、これに連設して外側上方に向けて傾斜する上金型テーパー面２３と、さらに外側に向けて略水平に延びる上金型基面２４とを有してなる。
【００２４】
そして、下金型１０と上金型２０とを型閉した場合、図２（ａ）に示すように、対向する下金型キャビティ面１１と上金型キャビティ面２１とに囲まれるキャビティ３０が形成される。また、対向する下金型パーティング面１２と上金型パーティング面２２との微小な間隔はバリ形成部３１とされ、対向する下金型基面１４と上金型基面２４との間隔は、型開閉時の遊びとして設けられる。
【００２５】
このようにして構成される圧縮成形機において、内側面の表面にグレーズコーティング層Ｇが成形される成形品Ｓの製造方法について、図１から図４に基づいて説明する。
【００２６】
まず、図２（ａ）に示すように、下金型１０と上金型２０との間に熱硬化性樹脂材料４０を供給する。当該熱硬化性樹脂材料４０には、補強材としてパルプ材等が充填されている。本実施例においては、メラミン樹脂を使用しているが、例えば、フェノール樹脂、ユリア樹脂等の熱硬化性樹脂材料を使用することもできる。また、熱硬化性樹脂材料４０は、光反射性の色彩とすることが望ましく、本実施例においては、乳白色とされるがこれに限られることはない。
【００２７】
そして、同図（ｂ）に示すように、下金型１０と上金型２０とを型閉し、素地４１（半成形品Ｓ１）を圧縮成形する。当該素地４１（半成形品Ｓ１）においては、図３に示すように、下金型１０の凹凸部１５側に凹凸面Ｓ２が成形され、凹凸面Ｓ２の形状に伴って、素地４１（半成形品Ｓ１）に厚肉部Ｓ３と薄肉部Ｓ４が形成される。そして、これらの収縮量を相違させることで、厚肉部Ｓ３において、凹凸面Ｓ２と対向する側の表面に溜まり部Ｓ５が形成される。
【００２８】
そして、図２（ｃ）に示すように、下金型１０と上金型２０とを型開して、グレーズ材料４２を投入する。当該グレーズ材料４２とは、パルプ材を取り除いた純粋に近いメラミン樹脂であり、このグレーズ材料４２によって半成形品Ｓ１がコーティングされることで、汚れの付着等を防止することができる。また、グレーズ材料４２は、有色の色彩とすることが望ましく、本実施例においては、オレンジ色又はピンク色とされるがこれに限られることはない。
【００２９】
そして、同図（ｄ）に示すように、下金型１０と上金型２０とを型閉して、グレーズコーティング層Ｇを成形する。より詳細には、図４に示すように、溜まり部Ｓ５が形成されない他の内側面には薄膜部Ｇ１が形成され、これと比較して、溜まり部Ｓ５にはグレーズ材料４２が多く流れ込んだ状態となり厚膜部Ｇ２が形成される。これにより、凹凸部１５の形状に伴って、グレーズコーティング層Ｇの濃淡を形成することができる。
【００３０】
そして、図２（ｅ）に示すように、下金型１０と上金型２０とを型開して、下金型１０に保持されている半成形品Ｓ１を取り出す。具体的には、キャビティ３０から溢れ出したグレーズ材料４２によって成形されるバリ５０にエアーダスター等を用いてエアーを吹きかける等して、下金型１０から半成形品Ｓ１を取り出す。そして、最後に、下金型１０から取り出した半成形品Ｓ１のバリ５０を取り除き（図示しない）、図１に示すような成形品Ｓとする。
【００３１】
このようにして成形される成形品Ｓにおいて、薄膜部Ｇ１では、グレーズコーティング層Ｇの厚さが薄く、入射光の透過損失も少ないため、素地４１での反射光量が多くなり、成形品Ｓの内側面からは、グレーズコーティング層Ｇが淡く、明るく見える。そして、薄膜部Ｇ１から厚膜部Ｇ２へ向かうにつれて、収縮により形成される溜まり部Ｓ５によってグレーズコーティング層Ｇの厚さが増加するのに伴って、入射光の透過損失が多くなるとともに、内側面における素地４１の表面の法線方向が徐々に傾斜していくことから、素地４１での正反射率が減少する。すなわち、成形品Ｓの内側面から外側面へ向けて漸深する溜まり部Ｓ５によって入射方向から逸れて反射する光量が増加し、徐々にグレーズコーティング層Ｇが濃く、暗く見えるようになる。
【００３２】
このようにして、成形面における厚肉部Ｓ３と薄肉部Ｓ４との収縮量の差を利用することで、グレーズコーティング層Ｇの厚さを曲線的に変化させ、その裏側に光反射性の素地４１を設けることにより、図１に示すように、色彩を連続的に変化させた立体的な視覚効果を奏するグラデーション模様を形成することができる。
【００３３】
以上、説明した本発明に係る熱硬化性樹脂成形品の製造方法によれば、上下のキャビティ面１１、２１の少なくともいずれか一方に所定模様を形成する凹凸部１５が刻設される金型によって、成形面に厚肉部Ｓ３と薄肉部Ｓ４とを形成し、収縮により形成される厚肉部Ｓ３の溜まり部Ｓ５にてグレーズコーティング層Ｇの厚さを増加させることができる。これにより、成形面に濃淡を連続的に緩やかに変化させたグレーズコーティング層Ｇを成形することができる。また、従来のように、変位可能な金型又は置換可能な平滑成形面を有する金型が不要となり、金型に要する費用を削減することができるとともに、生産性を向上させ、製造コストを削減することができる。
【００３４】
次に、上述した実施例において成形された熱硬化性樹脂成形品に追加成形を行う製造方法及びその製造方法に用いられる圧縮成形機について説明する。当該追加成形においては、上述で成形した成形品Ｓの底部に脚部Ｓ６を設ける例について説明するが、これに限られないのは勿論である。追加成形における製造方法は、グレーズコーティング層Ｇの濃淡が形成された成形品Ｓについて、凹凸面Ｓ２の表面に素地４１を圧縮成形し、凹凸面Ｓ２を覆設する工程とを含んで熱硬化性樹脂成形品を成形するものである。
【００３５】
本発明の実施例の追加成形に係る圧縮成形機に使用される金型は、下金型６０と、これに対応する上金型７０とからなる。具体的には、圧縮成形機に設けられた上側の盤体に上金型７０が設置されており、この上側の盤体を可動させることで下金型６０に対して型開閉可能となるよう構成される。また、圧縮成形機は、これに限られることなく、下金型６０が設置される下側の盤体を可動させることで、上金型７０に対して型開閉可能となるよう構成することができるのは、同様である。また、金型の開閉装置、金型の加熱及び加圧装置等については、従来の圧縮成形機に使用されるものと同様である。
【００３６】
追加成形における金型は、図５に示すように、上方に突出する略凸状の下金型キャビティ面６１を有する下金型６０と、上方に凹む略凹状の上金型キャビティ面７１を有する上金型７０とから構成される。具体的には、下金型６０は、上方に突出する略凸状の下金型キャビティ面６１と、金型断面におけるキャビティの最も外側に位置する部分、又はその近傍から外側に向けて略水平に延びる下金型パーティング面６２と、これに連設して外側下方に向けて傾斜する下金型テーパー面６３と、さらに外側に向けて略水平に延びる下金型基面６４とを有してなる。
【００３７】
また、上金型７０は、上方に凹む略凹状の上金型キャビティ面７１と、金型断面におけるキャビティの最も外側に位置する部分、又はその近傍から外側に向けて略水平に延びる上金型パーティング面７２と、これに連設して外側下方に向けて傾斜する上金型テーパー面７３と、さらに外側に向けて略水平に延びる上金型基面７４とを有してなる。また、上金型キャビティ面７１には、所定箇所に脚部Ｓ６を成形するための溝部７５が刻設される。
【００３８】
このようにして構成される圧縮成形機において、内側面にグレーズコーティング層Ｇの濃淡が形成された成形品Ｓの外側面に脚部Ｓ６を追加成形する製造方法について、図５に基づいて説明する。
【００３９】
まず、図５（ａ）に示すように、成形品Ｓにおける外側面の凹凸面Ｓ２を上方に向けた状態で下金型６０にて内側面を保持し、成形品Ｓと上金型７０との間に熱硬化性樹脂材料４０を供給する。そして、同図（ｂ）に示すように、下金型６０と上金型７０とを型閉し圧縮成形する。これにより、凹凸面Ｓ２に覆設部が成形され、凹凸面Ｓ２を覆設することで脚部Ｓ６が成形される。
【００４０】
ここで覆設とは、凹凸面Ｓ２が平滑となるように熱硬化性樹脂材料４０で覆うものに限られることなく、凹凸面Ｓ２に対して微小に凹凸が残留するよう覆うものをも含む趣旨である。また、凹凸面Ｓ２の全面を熱硬化性樹脂材料４０で覆うものに限られることなく、その一部のみを覆うものをも含む趣旨である。さらに、覆設部においては、脚部Ｓ６を成形するものに限られることなく、例えば、持ち手、取っ手等を成形することができるのは勿論である。
【００４１】
そして、同図（ｃ）に示すように、下金型６０と上金型７０とを型開して、絵付け用ホイル４３を新たな半成形品Ｓ１´の外側面に沿うように挿入する。当該絵付け用ホイル４３は、半成形品Ｓ１´に絵付けをするための材料である。具体的には、絵付け用ホイル４３は、食品衛生法に適合する耐熱インクで絵柄、模様、文字を印刷したうえ、メラミン樹脂材料を含浸させ、乾燥させた印刷紙等であって、半成形品Ｓ１´に沿うように環状帯に形成される。絵付け用ホイル４３は環状帯に限られることなく、例えば、外側面の全面に沿う形状とすることもできるし、部分的に沿う形状であってもよいのは勿論である。
【００４２】
そして、同図（ｄ）に示すように、下金型６０と上金型７０とを型閉して、半成形品Ｓ１´の外側面に絵付け用ホイル４３を融着させる。なお、半成形品Ｓ１´の外側面に絵付けを施さない場合には、上述した同図（ｃ）及び（ｄ）の工程は不要である。
【００４３】
そして、同図（ｅ）に示すように、下金型６０と上金型７０とを型開して、半成形品Ｓ１´と上金型７０との間にグレーズ材料４２を投入し、同図（ｆ）に示すように、下金型６０と上金型７０とを型閉し、グレーズコーティング層Ｇを成形する。絵付け用ホイル４３が融着されている場合には、グレーズコーティング層Ｇによって絵柄等の剥離を防止することができる。
【００４４】
そして、同図（ｇ）に示すように、下金型６０と上金型７０とを型開して、下金型６０に保持されている半成形品Ｓ１´を取り出す。具体的には、キャビティから溢れ出したグレーズ材料４２によって成形されるバリ５０にエアーダスター等を用いてエアーを吹きかける等して、下金型６０から半成形品Ｓ１´を取り出す。そして、最後に、下金型６０から取り出した半成形品Ｓ１´のバリ５０を取り除き（図示しない）、成形品とする。このようにして、内側面にグレーズコーティング層Ｇの濃淡が形成された成形品Ｓの外側面に脚部Ｓ６を追加成形することができる。
【００４５】
上述した実施例において、下金型１０、６０、上金型２０、７０の形状、寸法等を適宜変更して実施することが可能である。例えば、グレーズコーティング層Ｇの濃淡を形成するために刻設される凹凸部１５と共通あるいは別に、当該濃淡を用いて所定模様を形成するための表示凹凸部（図示しない）を上下のキャビティ面の少なくともいずれか一方に刻設することもできる。当該表示凹凸部による際には、成形面の対応する所定箇所に溜まり部Ｓ５と略同様の表示溜まり部（図示しない）を形成し、薄膜部Ｇ１と厚膜部Ｇ２によるグレーズコーティング層Ｇの濃淡によって表示部を成形することができる。
【００４６】
例えば、当該表示凹凸部は、図２において、下金型１０の下金型キャビティ面１１に凸状に刻設され、これにより、上金型２０との１次成形により得られる半成形品Ｓ１における成形面の内側面に容量を示す目安線となる表示部を成形することができる。より詳細には、表示凹凸部の形状に伴って、半成形品Ｓ１に表示厚肉部と表示薄肉部を形成し、表示凹凸部に対応する表示凹凸面を成形する。そして、表示厚肉部と表示薄肉部の収縮量を相違させることで、表示厚肉部において、表示凹凸面と対向する側の表面に表示溜まり部を形成する。後に、上述と同様にして、同図（ｃ）、（ｄ）に示すように、薄膜部Ｇ１と厚膜部Ｇ２よるグレーズコーティング層Ｇの濃淡を形成し、表示部とする。当該表示部は、目安線に限られることなく、容量等の目安として利用することができる模様、目盛り、マーク等の表示とすることができるのは勿論であるし、表示凹凸部による表示部は、凹凸部１５と同様にして、各種模様等を適宜選択し、又はこれらを組み合わせて形成することができるのは勿論である。
【００４７】
また、上記実施例においては、成形品Ｓにおける一方面側とされる内側面の表面に濃淡を有するグレーズコーティング層Ｇを成形するものであったが、成形品Ｓにおける外側面の表面に当該グレーズコーティング層Ｇを成形するものであってもよい。係る際には、例えば、図２に示す下金型１０に凹凸部１５を刻設することなく、上金型２０の上金型キャビティ面２１に凹凸部１５を刻設するものとし、同図（ｃ）にて下金型１０と上金型２０とを型開する際に、素地４１（半成形品Ｓ１）を上金型２０に保持した状態で離型できるよう金型を構成する。そして、保持された素地４１（半成形品Ｓ１）と下金型１０との間にグレーズ材料４２を投入し、グレーズコーティング層Ｇを成形する。これにより、成形品Ｓにおける外側面の表面に濃淡を有するグレーズコーティング層Ｇが成形された熱硬化性樹脂成形品とすることができる。
【００４８】
また、例えば、追加成形する際には、図５に示すように、上下の金型を変更することなく、いずれか一方のみを交換可能な構成とする圧縮成形機を用いることで追加成形を行ってもよい。係る際には、例えば、図２（ｅ）にて下金型１０と上金型２０とを型開する際に、バリ５０を利用して半成形品Ｓ１を上金型２０に保持した状態で離型できるよう金型を構成し、上金型２０に半成形品Ｓ１を保持した状態で下金型１０を交換し、半成形品Ｓ１における外側面の凹凸面Ｓ２に対して追加成形を行うものとすることもできる。
【００４９】
さらに、絵付け用ホイル４３においては、上記追加成形時にて、グレーズコーティング層Ｇの濃淡が形成されない半成形品Ｓ１´の外側面に融着されるものであったが、図２に示すグレーズコーティング層Ｇが成形される半成形品Ｓ１の内側面に融着することもできる。係る際には、例えば、図２（ｃ）にてグレーズ材料４２を投入する前に、絵付け用ホイル４３を半成形品Ｓ１の内側面に挿入し、下金型１０と上金型２０とを型閉して半成形品Ｓ１の内側面に絵付け用ホイル４３を融着させればよい。また、成形品Ｓにおける外側面の表面にグレーズコーティング層Ｇが成形される場合において、当該外側面に絵付け用ホイル４３を融着することができるのは勿論である。
【００５０】
さらに、一部構成を省略することができるし、一部抽出した構成とすることができるのは勿論である。
【符号の説明】
【００５１】
１０      下金型
１１      下金型キャビティ面
１５      凹凸部
２０      上金型
２１      上金型キャビティ面
４０      熱硬化性樹脂材料
４１      素地
４２      グレーズ材料
Ｓ        成形品
Ｓ１      半成形品
Ｓ２      凹凸面
Ｓ３      厚肉部
Ｓ４      薄肉部
Ｓ５      溜まり部
Ｇ        グレーズコーティング層
Ｇ１      薄膜部
Ｇ２      厚膜部
【要約】
【課題】  製造コストの低減を図り、内側面又は外側面の少なくともいずれか一方の成形面に濃淡を有するグレーズコーティング層を成形する熱硬化性樹脂成形品の製造方法及び熱硬化性樹脂成形品を提供する。
【解決手段】上下キャビティ面の少なくともいずれか一方に凹凸部が刻設される金型で素地を圧縮成形し、成形面に肉厚差を生じさせて厚肉部と薄肉部とを形成し凹凸面を成形し、厚肉部の凹凸面と対向する側に溜まり部を形成する工程と、凹凸面と対向する側にグレーズコーティング層を成形する工程を含む熱硬化性樹脂成形品の製造方法、内外側面の少なくともいずれか一方面側に一方から他方へ漸深する溜まり部を有する成形面と、溜まり部が形成される一方面側にグレーズ材料が多く流れ込む厚膜部と、厚膜部より薄い薄膜部から構成されるグレーズコーティング層と、成形面の少なくともいずれか一方に厚膜部と薄膜部からなる表示部を備える熱硬化性樹脂成形品。
【選択図】  図１【図２】
0005950220.tif 000002
【図３】
0005950220.tif 000003
【図４】
0005950220.tif 000004
【図５】
0005950220.tif 000005
【図１】
0005950220.tif 000006